(57)【特許請求の範囲】
【請求項１】
セラミックよりなるグリーンシート（１０）を焼成することによりセラミック基板を製造するセラミック基板の製造方法において、
焼成されたセラミックもしくは前記グリーンシート（１０）の焼成温度よりも高い融点を持つ金属よりなる板状の支持シート（２０）の一面を前記グリーンシート（１０）の一面に対向させ、
この両シート（１０、２０）の対向状態において前記両シート（１０、２０）のどちらか一方の一面に、他方の一面に向かって突出する突起（１２、２１）を互いに離れた位置に設けるとともに、この突起（１２、２１）を当該他方の一面に入り込ませることにより、前記グリーンシート（１０）を前記支持シート（２０）によって支持した状態とし、
この状態にて前記グリーンシート（１０）を焼成することにより、前記グリーンシート（１０）のうち前記離れた位置にある前記突起（１２、２１）の間の部位における平面方向への収縮を抑制するようにしたことを特徴とするセラミック基板の製造方法。
【請求項２】
前記突起（１２、２１）を、前記一方の一面にて連続した環状をなすように設けることを特徴とする請求項１に記載のセラミック基板の製造方法。
【請求項３】
前記突起（１２、２１）を、前記一方の一面にて不連続に互いに離れて位置して設けることを特徴とする請求項１に記載のセラミック基板の製造方法。
【請求項４】
前記突起（２１）を前記支持シート（２０）の一面側に設け、前記突起（２１）を前記グリーンシート（１０）の一面に入り込ませることを特徴とする請求項１ないし３のいずれか１つに記載のセラミック基板の製造方法。
【請求項５】
前記支持シート（２０）の前記突起（２１）を前記グリーンシート（１０）の一面に入り込ませることは、前記突起（２１）を前記グリーンシート（１０）の一面に押しつけて食い込ませることにより行うことを特徴とする請求項４に記載のセラミック基板の製造方法。
【請求項６】
前記支持シート（２０）の前記突起（２１）を前記グリーンシート（１０）の一面に入り込ませることは、あらかじめ前記グリーンシート（１０）の一面における前記突起（２１）に対応する部位に凹部（１１）を形成し、この凹部（１１）に前記突起（２１）を挿入することにより行うことを特徴とする請求項４に記載のセラミック基板の製造方法。
【請求項７】
前記凹部（１１）は、窪みであることを特徴とする請求項６に記載のセラミック基板の製造方法。
【請求項８】
前記凹部（１１）は、前記グリーンシート（１０）を貫通する穴であることを特徴とする請求項６に記載のセラミック基板の製造方法。
【請求項９】
前記突起として、前記グリーンシート（１０）の一面に設けられたガイドピン（１２）を用い、このガイドピン（１２）を前記支持シート（２０）の一面に設けられた穴（２０ａ）に入り込ませることを特徴とする請求項１ないし３のいずれか１つに記載のセラミック基板の製造方法。
【請求項１０】
前記支持シート（２０）を前記グリーンシート（１０）に対向させるときに、一対の前記支持シート（２０）により前記グリーンシート（１０）の両面を挟み込むとともに、前記グリーンシート（１０）とこれに対向する各々の前記支持シート（２０）との間において前記突起（１２、２１）による支持を行うことを特徴とする請求項１ないし９のいずれか１つに記載のセラミック基板の製造方法。
【請求項１１】
前記グリーンシート（１０）を前記支持シート（２０）によって支持した状態では、前記突起（１２、２１）の入り込みがなされる部位以外では、前記支持シート（２０）と前記グリーンシート（１０）とを非接触の状態とすることを特徴とする請求項１ないし１０のいずれか１つに記載のセラミック基板の製造方法。
【請求項１２】
前記グリーンシート（１０）を焼成したものを分断することにより、個片化された前記セラミック基板を製造する工程を備えており、
前記支持シート（２０）に設けられた前記突起（２１）を前記グリーンシート（１０）の一面に入り込ませることにより形成される溝（１２ａ）を、利用して前記焼成されたグリーンシート（１０）の分断を行うことを特徴とする請求項４に記載のセラミック基板の製造方法。
【発明の詳細な説明】
【技術分野】
【０００１】
本発明は、セラミックよりなるグリーンシートを焼成することによりセラミック基板を製造するセラミック基板の製造方法に関する。
【背景技術】
【０００２】
この種のセラミック基板は、アルミナなどのセラミックにより板状に成形された半乾きのシートすなわちグリーンシートを、焼成することにより製造されるもので、例えばセラミックの積層配線基板や単層配線基板などに適用される。
【０００３】
ここにおいて、通常、セラミック基板は、焼成段階でグリーンシートの状態よりも、おおよそ２０％収縮するため、焼成前の印刷加工やビア埋め込み加工においては、このように焼成して小さくなることをふまえて２０％ほど大きめに加工を行うようにしている。
【０００４】
しかしながら、焼成後においては、たとえば０．８％程度の収縮寸法のばらつきや基板の反りが発生するため、基板への部品の実装や基板自身の外部への実装において、実装性が阻害される。
【０００５】
このような問題に対して、焼成時の収縮、特にＸ−Ｙ方向すなわち基板の平面方向への収縮を抑制することで上記した収縮寸法のばらつきや反りを抑制するべく、グリーンシートに錘を載せて荷重を加えた状態で焼成を行う方法が提案されている（例えば、特許文献１参照）。
【特許文献１】特開平５−２２６７１号公報
【発明の開示】
【発明が解決しようとする課題】
【０００６】
ところで、従来では、このような錘としては、錘自身の焼成時の収縮を抑制すべく焼成済みのセラミックやグリーンシートの焼成温度よりも高い融点を持つ金属（例えば、モリブデンなど）を用いる。
【０００７】
ここで、グリーンシートを焼成する基板の中でも、ガラスセラミックなどの低温焼成基板の場合は、焼成温度が９００℃程度のため、上記焼結済みセラミックや高融点金属よりなる錘を載せて焼成することで、Ｘ−Ｙ面の収縮を抑制した基板を製造できる。
【０００８】
しかし、本発明者の検討によれば、例えば、アルミナ基板の場合のように、焼成温度が１６００℃程度と高いものにおいては、錘を繰り返し使用するうちに錘自体が焼成により歪んだり、反ったりする。このように、歪みや反りが生じた錘は、セラミック基板の錘としては使用できなくなる。
【０００９】
また、上記した錘は、その錘としての役目を果たすために厚い板状に形成されるため、錘自体、高価なものである。そのため、焼成により、錘が歪んだり反ったりする場合、このような高価な錘を小数回しか使用することができず、コストアップとなる。
【００１０】
本発明は、上記問題に鑑みてなされたものであり、セラミックよりなるグリーンシートを焼成してなるセラミック基板の製造方法において、焼成時に錘による荷重を加えることなく、基板の平面方向への収縮を抑制することを目的とする。
【課題を解決するための手段】
【００１１】
上記目的を達成するため、本発明は、焼成されたセラミックもしくはグリーンシート（１０）の焼成温度よりも高い融点を持つ金属よりなる板状の支持シート（２０）の一面をグリーンシート（１０）の一面に対向させ、この両シート（１０、２０）の対向状態において両シート（１０、２０）のどちらか一方の一面に、他方の一面に向かって突出する突起（１２、２１）を互いに離れた位置に設け、この突起（１２、２１）を当該他方の一面に入り込ませてグリーンシート（１０）を支持シート（２０）によって支持し、この状態にてグリーンシート（１０）を焼成することを特徴とする。
【００１２】
このように、離れた位置にある突起（１２、２１）の相手側への入り込みにより、グリーンシート（１０）を支持シート（２０）に支持した状態で焼成を行うことによって、焼成済みセラミックもしくは焼成温度よりも高融点の金属よりなる支持シート（２０）は実質的に収縮せず、当該離れた位置にある突起（１２、２１）の間におけるグリーンシート（１０）の部分も平面方向へ収縮しない。そのため、焼成時に錘による荷重を加えることなく、基板の平面方向への収縮を抑制することができる。
【００１３】
ここで、突起（１２、２１）としては、一方の一面にて連続した環状をなすように設けられるものでもよいし、一方の一面にて不連続に互いに離れて位置して設けられるものでもよい。
【００１４】
また、突起（２１）を支持シート（２０）側に設ける場合、当該突起（２１）をグリーンシート（１０）の一面に押しつけて食い込ませたり、あらかじめグリーンシート（１０）に形成した凹部（１１）に挿入することで、突起（２１）をグリーンシート（１０）の一面に入り込ませることができる。
【００１５】
この場合、グリーンシート（１０）を焼成したものを分断することにより、個片化されたセラミック基板を製造する工程を備えている場合、支持シート（２０）に設けられた突起（２１）をグリーンシート（１０）の一面に入り込ませることにより形成される溝（１２ａ）を、利用して焼成されたグリーンシートの分断を行うことができる。
【００１６】
また、突起は、グリーンシート（１０）の一面に設けられたガイドピン（１２）とし、このガイドピン（１２）を支持シート（２０）に設けられた穴（２０ａ）に入り込ませるようにしてもよい。
【００１７】
また、上記製造方法においては、支持シート（２０）をグリーンシート（１０）に対向させるときに、一対の支持シート（２０）によりグリーンシート（１０）の両面を挟み込むとともに、グリーンシート（１０）とこれに対向する各々の支持シート（２０）との間において突起（１２、２１）による支持を行うようにしてもよい。
【００１８】
それによれば、支持シート（２０）によるグリーンシート（１０）の支持が、グリーンシート（１０）の両面で行われるため、基板の平面方向への収縮の抑制効果を高めることが可能となる。
【００１９】
また、上記製造方法においては、グリーンシート（１０）を支持シート（２０）によって支持した状態では、突起（１２、２１）の入り込みがなされる部位以外では、両シート（１０、２０）を非接触の状態とするようにしてもよい。
【００２０】
それによれば、グリーンシート（１０）に対して支持シート（２０）が接触することによるグリーンシート（１０）のダメージを極力低減することが可能となる。
【００２１】
なお、特許請求の範囲およびこの欄で記載した各手段の括弧内の符号は、後述する実施形態に記載の具体的手段との対応関係を示す一例である。
【発明を実施するための最良の形態】
【００２２】
以下、本発明の実施形態について図に基づいて説明する。なお、以下の各実施形態相互において、互いに同一もしくは均等である部分には、説明の簡略化を図るべく、図中、同一符号を付してある。
【００２３】
（第１実施形態）
図１は、本発明の第１実施形態に係るセラミック基板の製造方法を示す工程図であり、セラミック基板となるグリーンシート１０の断面にて示すものである。本例の製造方法は、セラミックよりなるグリーンシート１０を焼成することにより、配線基板としてのセラミック基板を製造するものである。
【００２４】
まず、本製造方法では、図１（ａ）に示されるように、グリーンシート１０を用意する。このグリーンシート１０は、セラミックとして、アルミナやＬＴＣＣ（低温焼成ガラス）などのガラスセラミックを用い、これらのセラミックが半乾きの状態で板状に成形されたものである。
【００２５】
このようなグリーンシート１０は、上記したセラミック材料を、従来の一般的な方法、すなわちドクターブレード法やキャスティング法などを用いて、成形することにより作られる。
【００２６】
また、このグリーンシート１０は、単層でもよいが、複数の層が積層された積層体であってもよい。グリーンシート１０が単層の場合は、導体による配線パターンを形成し、積層体の場合は、各層にスルーホール加工などを行って導体による配線パターンを形成した後、各層を積層する。
【００２７】
次に、このようにして配線が形成されたグリーンシート１０を焼成する。このグリーンシート１０を焼成してセラミック基板とする温度すなわちグリーンシート１０の焼成温度については、例えばアルミナの場合は、１６００℃程度の焼成温度で焼成を行い、ガラスセラミックなどの場合は、９００℃程度の焼成温度で焼成を行う。
【００２８】
この焼成工程の前に、本実施形態の製造方法においては、図１（ａ）に示されるように、焼成されたセラミックもしくは上記グリーンシート１０の焼成温度よりも高い融点を持つ金属よりなる板状の支持シート２０を用意する。
【００２９】
この支持シート２０は、成形加工やプレス加工などにより形成されるもので、例えば焼成されたアルミナや、グリーンシート１０の焼成温度よりも高融点であるモリブデンやタングステンなどの金属よりなる板状のものである。なお、支持シート２０を焼成されたセラミックより構成するときは、その焼成されたセラミックとしては、グリーンシート１０と同じセラミック、または、上記グリーンシート１０の焼成温度よりも高いセラミックを用いることが好ましい。
【００３０】
そして、図１（ａ）に示されるように、この支持シート２０の一面をグリーンシート１０の一面に対向させる。ここで、本実施形態では、支持シート２０を一対用意し、各々の支持シート２０の一面を、それぞれグリーンシート１０の上面、下面に対向させる。
【００３１】
また、両シート１０、２０の対向状態において、支持シート２０におけるグリーンシート１０に対向する一面には、グリーンシート１０の面に向かって突出する突起２１が、互いに離れた位置に設けられている。
【００３２】
ここでは、突起２１は、支持シート２０の一面において支持シート２０に一体に成形されたものである。また、この突起２０は、支持シート２０の一面において一箇所ではなく、互いに離れた位置に設けられることが必要である。
【００３３】
そして、本製造方法では、図１（ｂ）に示されるように、このように両シート１０、２０を対向させた状態において、突起２１を、これに対向するグリーンシート１０の一面に入り込ませる。本例では、支持シート２０の突起２１を、これよりも軟らかいグリーンシート１０の一面に押しつけてグリーンシート１０を変形させることにより、食い込ませている。
【００３４】
この突起２１の入り込みにより、グリーンシート１０は支持シート２０によって支持された状態となる。また、本例では、一対の支持シート２０によりグリーンシート１０の両面を挟み込み、グリーンシート１０とこれに対向する各々の支持シート２０との間において突起２１による支持を行っている。
【００３５】
このように、図１（ｂ）のような支持状態を形成した後、グリーンシート１０を焼成することにより、本実施形態のセラミック基板ができあがる。このとき、焼成済みセラミックもしくは焼成温度よりも高融点の金属よりなる支持シート２０は実質的に収縮しないため、離れた位置にある突起２１の間に支持されたグリーンシート１０の部分も平面方向へ収縮しない。
【００３６】
それにより、焼成時において、グリーンシート１０のうち離れた位置にある突起２１の間の部位における平面方向への収縮が抑制される。こうして、本製造方法によれば、焼成時に錘による荷重を加えることなく、基板の平面方向への収縮を抑制することができる。そして、上記した収縮寸法のばらつきや基板の反りを抑制することができる。
【００３７】
また、本実施形態の製造方法では、支持シート２０は、錘として機能しなくてもよいため、支持シート２０は重くする必要がなく、比較的薄くてもよい。このため、支持シート２０は安価なものにでき、支持シート２０が歪んだり反ったりして使用できなくなった場合などを考慮して使い捨てとしても、コストに大きく影響しない。
【００３８】
また、図１に示される例では、突起２１は、グリーンシート１０における配線パターンのない耳部に設けているが、耳部のみでなく、パターンの無い部分であるならば任意の場所に設けてもよい。
【００３９】
また、焼成中は、収縮する際に突起２１の食い込み部に応力がかかり、最悪の場合、グリーンシート１０が裂けたり、クラックが入ったりする場合があるので、応力を分散できるように、突起２１は、面内に均一に形成することが望ましい。また、グリーンシート１０の両面を挟む一対の支持シート２０において、突起２１の位置はグリーンシート１０の両面で対称でなくてもよい。
【００４０】
ここで、支持シート２０におけるグリーンシート１０に対向する一面に設けられる突起２１の平面パターンは、この支持シート２０の一面において互いに離れた位置に設けられていればよいが、その具体的な例を示しておく。
【００４１】
図２は、この突起２１の平面パターンの種々の例を示す平面図であり、支持シート２０の一面を見たものである。図２（ａ）〜（ｄ）には、突起２１の表面に便宜上、斜線ハッチングを施してある。
【００４２】
図２（ａ）に示される例では、突起２１は、支持シート２０の一面にて、四角形額縁状をなしており、連続した環状をなすものとなっている。この場合、この環状の突起２１の対向する辺に位置する部分が、互いに離れたものとなっている。なお、このような連続した環状の突起２１としては、円環状などでもよい。
【００４３】
また、図２（ｂ）、（ｃ）、（ｄ）に示される例では、突起２１は、支持シート２０の一面にて不連続に互いに離れて位置して設けられたものとなっている。また、これらの図に示されるように、不連続に複数個設けられている個々の突起２１の形状は、四角柱、円柱、角錐、円錐など種々の形状を採用可能である。
【００４４】
なお、上記図１に示される例では、支持シート２０をグリーンシート１０に対向させるときに、一対の支持シート２０によりグリーンシート１０の両面を挟み、グリーンシート１０の両面のそれぞれにおいて支持シート２０との間で突起２１による支持を行ったが、支持シート２０による支持は、グリーンシート１０の片面だけでもよい。
【００４５】
（第２実施形態）
図３は、本発明の第２実施形態に係るセラミック基板の製造方法を示す工程図であり、セラミック基板となるグリーンシート１０の断面にて示すものである。
【００４６】
上記第１実施形態では、突起２１は、支持シート２０の一面において支持シート２０に一体に成形されたものであり、両シート１０、２０の対向状態においてグリーンシート１０の一面に食い込んだものであった。
【００４７】
それに対して、本実施形態では、図３に示されるように、あらかじめグリーンシート１０の一面における支持シート２０の突起２１に対向する部位に、パンチなどで凹部１１を形成し、この凹部１１に突起２１を挿入することにより、支持シート２０の突起２１をグリーンシート１０の一面に入り込ませるようにしている。
【００４８】
ここでは、例えば突起２１は円柱状のもの、凹部１１はグリーンシート１０を貫通する円形の穴である。それによって、本実施形態では、グリーンシート１０と支持シート２０との間にて突起２１による支持を行い、その後、グリーンシート１０を焼成することでセラミック基板を形成する。
【００４９】
そして、本実施形態によっても、焼成時において、グリーンシート１０のうち離れた位置にある突起２１の間の部位における平面方向への収縮が抑制されるため、焼成時に錘による荷重を加えることなく、基板の平面方向への収縮を抑制することができる。
【００５０】
なお、図３では、支持シート２０による支持をグリーンシート１０の片面だけで行っているが、もちろん、本実施形態においても、図４に示されるように、一対の支持シート２０によりグリーンシート１０の両面を挟み込み、グリーンシート１０の両面にて突起２１による支持を行ってもよい。
【００５１】
また、本実施形態において、図３および図４に示される例では、グリーンシート１０の一面に設けられる凹部１１は、グリーンシート１０を貫通する穴であったが、図５に示されるように、貫通穴ではなく窪みであってもよい。
【００５２】
また、本実施形態においても、図４に示されるように、グリーンシート１０の両面を一対の支持シート２０で挟む場合、突起２１やそれに対応する凹部１１の位置は、グリーンシート１０の両面で対称でなくてもよい。
【００５３】
また、本実施形態における突起２１やそれに対応する凹部１１の平面パターンについても、グリーンシート１０の配線パターンを避けた位置であればよく、上記図２に示されるようなものと同様に、連続した環状をなすものや、不連続に互いに離れて位置して設けられたものなど、種々のパターンを採用できる。
【００５４】
さらに、これら突起２１および凹部１１の個々の形状についても、上記実施形態と同様に、四角柱、円柱、角錐、円錐など種々の形状を採用可能である。
【００５５】
（第３実施形態）
上記各実施形態では、突起２１は支持シート２０に一体に成形されたものであったが、両シート１０、２０の対向状態において支持シート２０の一面からこれに対向するグリーンシート１０の面に向かって突出するものであれば、突起は、支持シート２０と別体のものであってもよい。
【００５６】
本実施形態では、上記各実施形態における突起２１を支持シート２０とは別体のものにした製造方法を提供する。例えば、上記図１〜図４において、当該図中に示される突起２１を、支持シート２０の一面にねじ込みや圧入などにより固定されたものとすればよい。その場合であっても、上記実施形態と同様の作用効果が得られる。
【００５７】
なお、この場合、互いに別体である支持シート２０および突起２１は、焼成されたセラミックもしくはグリーンシート１０の焼成温度よりも高い融点を持つ金属であれば、互いに同じ材質でもよいし、異なる材質であってもよい。
【００５８】
また、図６は、本実施形態に係る製造方法の一例を断面的に示す図であるが、このように、突起２１を支持シート２０とは別体にすれば、図６に示されるように、複数枚のグリーンシート１０を積層し、各グリーンシート１０の間に支持シート２０を挿入した形で焼成を行うことも可能になる。
【００５９】
この図６に示される例では、各グリーンシート１０および支持シート１０に設けた穴に、突起２１となる貫通ピン２１を挿入し、この貫通ピン２１によって両シート１０、２０の積層体を連結する。
【００６０】
この場合も、両シート１０、２０の対向状態においては、支持シート２０の一面からこれに対向するグリーンシート１０の一面に向かって突起としての貫通ピン２１が突出し、グリーンシート１０の一面に入り込んだ形となっている。そのため、この状態で焼成することで、上記の各実施形態と同様に、焼成時に錘による荷重を加えることなく、基板の平面方向への収縮を抑制することができる。
【００６１】
（第４実施形態）
図７は、本発明の第３実施形態に係るセラミック基板の製造方法を示す工程図であり、セラミック基板となるグリーンシート１０の断面にて示すものである。上記各実施形態では、個片化されたセラミック基板の例を示したが、多連基板の状態でセラミック基板を製造する場合も、上記実施形態と同様である。
【００６２】
ただし、この場合、多連のグリーンシート１０において、最終的に基板を個片化するためのブレーク溝１２ａを形成する必要がある。このブレーク溝１２ａは、多連のグリーンシート１０に対して分断すべき領域に、金型などでプレスして形成するものである。
【００６３】
そこで、本実施形態では、図７に示されるように、この多連のグリーンシート１０に対して設けられたブレーク溝１２ａを利用し、支持シート２０から突出する突起２１を、このブレーク溝１２ａに食い込ませることで支持を行う。
【００６４】
そして、この状態で焼成を行い、その後は、ブレーク溝１２ａを利用して基板の分割を行えば、本実施形態のセラミック基板ができあがり、上記実施形態と同様に、焼成時に錘による荷重を加えることなく、基板の平面方向への収縮を抑制することができる。また、通常、ブレーク溝１２ａの近傍部は、焼成収縮が不均一になりやすいが、本実施形態では、この部分を突起２１で支持することで、基板の寸法精度がよくなる。
【００６５】
また、本実施形態では、支持シート２０の突起２１を、多連のグリーンシート１０に食い込ませることにより、ブレーク溝１２ａを形成してもよい。それによれば、あらかじめグリーンシート１０にブレーク溝１２ａを形成する手間が省ける。
【００６６】
また、図７に示されるように、本実施形態では、支持シート２０の一面のうち突起２１を設けた部位には、グリーンシート１０側に突出する段差部２２を設けており、突起２１はこの段差部２２の表面に設けている。この段差部２２は、支持シート２０の成形型の変更やプレスなどにより形成できる。
【００６７】
それによって、グリーンシート１０を支持シート２０によって支持した状態では、突起２１の入り込みがなされる部位以外では、支持シート２０とグリーンシート１０とを離して非接触の状態としている。
【００６８】
グリーンシート１０に支持シート２０が接触する場合、グリーンシート１０の表面の配線パターンなどがダメージを受ける可能性がある。突起２１による支持が行われる部分は、もともとグリーンシート１０の配線パターンの無い部分で行うため、この支持部分以外の部分で両シート１０、２０を非接触とすれば、上記ダメージを極力回避することが可能となる。
【００６９】
このように、支持シート２０とグリーンシート１０とを非接触の状態とすることは、上記図７に示されるような段差部２２による方法に限定されるものではない。図８は、両シート１０、２０を突起２１以外の部分で非接触状態とするための各種の方法を示す概略断面図である。
【００７０】
図８において（ａ）は上記段差部２２による例を示し、（ｂ）は反りによる例を示し、（ｃ）は刳り貫きによる例を示す。
【００７１】
図８（ｂ）では、支持シート２０を反らせて成形することにより、支持シート２０のうち突起２１を設けた部位以外の部位を、グリーンシート１０側から離れる方向に向かって支持シート２０の一面が凹むように変形させた反り部２３として構成している。
【００７２】
また、図８（ｃ）では、支持シート２０のうち突起２１を設けた部位以外の部位を刳り貫いた刳り貫き部２４を形成している。これら図８に示される構成によれば、グリーンシート１０の支持状態において、突起２１の入り込み部位以外における両シート１０、２０の非接触状態を可能とする。
【００７３】
なお、これら段差部２２、反り部２３、刳り貫き部２４による上記非接触構成は、上記した各実施形態に適用してもよい。
【００７４】
（第５実施形態）
上記実施形態では、突起２１を介した支持シート２０によるグリーンシート１０の支持は、支持シート２０側から突出する突起２１により行ったが、グリーンシート１０側から突出する突起を用いてもよい。
【００７５】
つまり、両シート１０、２０の対向状態において両シート１０、２０のどちらか一方の一面に、他方に向かって突出する突起２１を互いに離れた位置に設け、この突起２１を当該他方に入り込ませればよい。
【００７６】
図９は、本発明の第５実施形態に係るセラミック基板の製造方法を示す工程図であり、セラミック基板となるグリーンシート１０の断面にて示すものである。
【００７７】
本実施形態は、図９に示されるように、突起として、グリーンシート１０の一面に設けられたガイドピン１２を用い、このガイドピン１２を支持シート２０の一面に設けられた穴２０ａに入り込ませる。
【００７８】
このようにしてグリーンシート１０の支持を行い、焼成すれば、本実施形態のセラミック基板ができあがり、上記実施形態と同様に、焼成時に錘による荷重を加えることなく、基板の平面方向への収縮を抑制することができる。
【００７９】
なお、ガイドピン１２は、グリーンシート１０の成形により作られるものである。また、支持シート２０の穴２０ａは、図示例のように、貫通穴でもよいが、貫通していない窪みであってもよい。
【００８０】
また、本実施形態においても、グリーンシート１０における突起２１の平面パターンは、上記した図２などに示されるような種々の形態が可能である。また、本実施形態においても、グリーンシート１０の両面において、ガイドピン１２および支持シート２０の穴２０ａを設けた構成とすれば、上記したグリーンシート１０の両面に支持シート１０を設けた支持形態が可能である。
【００８１】
さらに、本実施形態においても、例えば支持シート２０における穴２０ａの開口縁部に上記した段差部（図８参照）を設けたり、支持シート２０に反り部や刳り貫き部を設けて、両シート１０、２０の非接触状態を実現することは容易である。
【００８２】
（他の実施形態）
なお、本発明のセラミック基板は、セラミックよりなるグリーンシートを焼成することにより形成された板状のものであれば、上記したような配線基板に限定されるものではなく、電気的な用途に用いないものに対しても、適用可能である。
【図面の簡単な説明】
【００８３】
【図１】本発明の第１実施形態に係るセラミック基板の製造方法を示す工程図である。
【図２】突起の平面パターンの種々の例を示す平面図である。
【図３】本発明の第２実施形態に係るセラミック基板の製造方法を示す工程図であり、グリーンシートの片面にて支持を行った状態を示す概略断面図である。
【図４】上記第２実施形態においてグリーンシートの両面にて支持を行った状態を示す概略断面図である。
【図５】上記第２実施形態においてグリーンシートに設けられる凹部を窪みとした例を示す概略断面図である。
【図６】本発明の第３実施形態に係るセラミック基板の製造方法を示す工程図である。
【図７】本発明の第４実施形態に係るセラミック基板の製造方法を示す工程図である。
【図８】上記第４実施形態において両シートを突起以外の部分で非接触状態とするための各種の方法を示す概略断面図である。
【図９】本発明の第５実施形態に係るセラミック基板の製造方法を示す工程図である。
【符号の説明】
【００８４】
１０…グリーンシート
１１…凹部
１２…突起としてのガイドピン
１２ａ…ブレーク溝
２０…支持シート
２０ａ…穴
２１…突起
【図１】
0004544179.tif 000002
【図２】
0004544179.tif 000003
【図３】
0004544179.tif 000004
【図４】
0004544179.tif 000005
【図５】
0004544179.tif 000006
【図６】
0004544179.tif 000007
【図７】
0004544179.tif 000008
【図８】
0004544179.tif 000009
【図９】
0004544179.tif 000010